(57)【特許請求の範囲】
【請求項１】
導体に塗布したエナメル線塗料中の溶剤を、当該溶剤が吸収する波長のうち４μｍ未満のピーク波長に合致する波長を持つ光を当てることにより蒸発させる工程と、前記光を当てた後の前記エナメル線塗料中の樹脂を硬化させる工程と、を有するエナメル線の製造方法。
【請求項２】
前記ピーク波長は、２．０〜３．２μｍの範囲内である請求項１に記載のエナメル線の製造方法。
【請求項３】
前記光は、前記ピーク波長に合致するピーク波長を持つ光である請求項１又は請求項２に記載のエナメル線の製造方法。
【請求項４】
前記光は、近赤外線である請求項１〜３のいずれか１項に記載のエナメル線の製造方法。
【請求項５】
前記光は、レーザ光である請求項１〜３のいずれか１項に記載のエナメル線の製造方法。
【請求項６】
４μｍ未満にピーク波長を持つ光をエナメル線塗料が塗布された走行導体に照射することにより前記エナメル線塗料中の溶剤を蒸発させる照射装置が設置された蒸発炉と、前記光を照射した後の前記エナメル線塗料中の樹脂を硬化させる硬化炉と、を有する焼付炉を備えたエナメル線の製造装置。
【請求項７】
前記焼付炉は、前記照射装置が設置された前記蒸発炉と、前記蒸発炉とは別々に設けられた前記硬化炉とを備える請求項６に記載のエナメル線の製造装置。
【発明の詳細な説明】
【技術分野】
【０００１】
本発明は、エナメル線の製造方法及び製造装置に関する。
【背景技術】
【０００２】
エナメル線は、通常、導体に塗布されたエナメル線塗料中の溶剤を蒸発させてエナメル線塗料を乾燥させる工程と、エナメル線塗料中の樹脂を硬化させて導体に皮膜を焼き付ける工程とを経て製造される。従来、これらの工程は１つの装置の中で行われていた。
【０００３】
エナメル線塗料中の溶剤を蒸発させてエナメル線塗料を乾燥させる方法としては、熱風、誘導加熱、赤外線等により加熱する方法が知られている(例えば、特許文献１参照)。
【先行技術文献】
【特許文献】
【０００４】
【特許文献１】特開２０１２−２５２８６８号公報（段落〔００５２〕）
【発明の概要】
【発明が解決しようとする課題】
【０００５】
しかしながら、従来の方法によれば、導体の外周に皮膜を短時間で形成しようとする場合、乾燥させたエナメル線塗料の表面に波形が生じたり、エナメル線塗料の表面のみが乾燥（いわゆる皮張り）して溶剤が蒸発せずに残留してしまい、残留した溶剤に起因した発泡が皮膜に生じたりする問題があった。そのため、導体の外周に外観が良好な皮膜を形成するには、エナメル線塗料中の溶剤を蒸発させて乾燥させるのに時間をかける必要があった。
【０００６】
そこで、本発明の目的は、エナメル線塗料中の溶剤を短時間で蒸発させてエナメル線塗料を乾燥させても外観が良好な皮膜を形成することのできるエナメル線の製造方法及び製造装置を提供することにある。
【課題を解決するための手段】
【０００７】
本発明は、上記目的を達成するために、下記のエナメル線の製造方法及び製造装置を提供する。
【０００８】
［１］導体に塗布したエナメル線塗料中の溶剤を、当該溶剤が吸収する波長のうち４μｍ未満のピーク波長に合致する波長を持つ光を当てることにより蒸発させる工程と、前記光を当てた後の前記エナメル線塗料中の樹脂を硬化させる工程と、を有するエナメル線の製造方法。
［２］前記ピーク波長は、２．０〜３．５μｍの範囲内である前記［１］に記載のエナメル線の製造方法。
［３］前記光は、前記ピーク波長に合致するピーク波長を持つ光である前記［１］又は前記［２］に記載のエナメル線の製造方法。
［４］前記光は、近赤外線である前記［１］〜［３］のいずれか１つに記載のエナメル線の製造方法。
［５］前記光は、レーザ光である前記［１］〜［３］のいずれか１つに記載のエナメル線の製造方法。
［６］４μｍ未満にピーク波長を持つ光をエナメル線塗料が塗布された走行導体に照射することにより前記エナメル線塗料中の溶剤を蒸発させる照射装置が設置された蒸発炉と、前記光を照射した後の前記エナメル線塗料中の樹脂を硬化させる硬化炉と、を有する焼付炉を備えたエナメル線の製造装置。
［７］前記焼付炉は、前記照射装置が設置された前記蒸発炉と、前記蒸発炉とは別々に設けられた前記硬化炉とを備える前記［６］に記載のエナメル線の製造装置。
【発明の効果】
【０００９】
本発明によれば、エナメル線塗料中の溶剤を短時間で蒸発させてエナメル線塗料を乾燥させても外観が良好な皮膜を形成することのできるエナメル線の製造方法及び製造装置を提供することができる。
【図面の簡単な説明】
【００１０】
【図１】本発明の実施の形態に係るエナメル線の製造装置の一例を示す概略図である。
【図２】図１の製造装置の主要部を示す上面図である。
【図３Ａ】図１の蒸発炉の１実施形態を示す概略図（導体進行方向に垂直な断面図）である。
【図３Ｂ】図３Ａの蒸発炉（一部）を示す概略図（導体進行方向と平行な側面図）である。
【図４Ａ】図１の蒸発炉の別の１実施形態を示す概略図（導体進行方向に垂直な断面図）である。
【図４Ｂ】図４Ａの蒸発炉を示す概略図（導体進行方向と平行な断面図）である。
【発明を実施するための形態】
【００１１】
〔エナメル線の製造方法〕
本発明の実施の形態に係るエナメル線の製造方法は、導体に塗布したエナメル線塗料中の溶剤を、当該溶剤が吸収する波長のうち４μｍ未満のピーク波長に合致する波長を持つ光を当てることにより蒸発させる工程を有することを特徴とする。
【００１２】
図１は、本発明の実施の形態に係るエナメル線の製造装置の一例を示す概略図であり、図２は、図１の製造装置の主要部を示す上面図である。
【００１３】
図１に示されるように、導体１がプーリ１１を介して焼鈍炉１２に供給され、焼鈍しが行われる。焼鈍しは、必要が無ければ省略可能である。その後、導体１は、ターンプーリ１３を介して塗料塗布部１４へ走行され、導体１の外周にエナメル線塗料が塗布される。
【００１４】
エナメル線塗料が塗布された導体１は、焼付炉１０を構成する蒸発炉１５及び硬化炉１６中を走行し、エナメル線塗料中の溶剤の蒸発（すなわちエナメル線塗料の乾燥）及びエナメル線塗料中の樹脂の硬化（すなわち皮膜の焼付）が行われる。
【００１５】
図２に示されるように、エナメル線２は、下流側のターンプーリ１３を介して上流側のターンプーリ１３に戻り、エナメル線塗料の塗布、エナメル線塗料中の溶剤の蒸発及びエナメル線塗料中の樹脂の硬化が所望の皮膜厚さとなるまで繰り返し行われる。
【００１６】
エナメル線塗料中の樹脂の硬化の方法は、特に限定されるものではなく、熱風等により加熱することで行なうことができる。
【００１７】
一方、エナメル線塗料中の溶剤の蒸発は、蒸発炉１５中で、前述の通り、導体１に塗布したエナメル線塗料中の溶剤を、当該溶剤が吸収する波長のうち４μｍ未満のピーク波長に合致する波長を持つ光を当てることにより蒸発させることで行われる。
【００１８】
上記ピーク波長は、２．０〜３．２μｍの範囲内であることが好ましく、２．２〜３．１μｍの範囲内であることがより好ましく、２．３〜３．０μｍの範囲内であることがさらに好ましい。
【００１９】
エナメル線塗料が塗布された導体１に当てる上記光は、上記ピーク波長に合致するピーク波長を持つ光であることが好ましく、かつ、それ以外にピーク波長を持たない光であることがより好ましい。溶質である樹脂には吸収が無く、溶媒である溶剤にのみ吸収のある光を当てることにより、エナメル線塗料の表面の皮張りを抑制し、作業性が良化する。導体に塗布されたエナメル線塗料の表面の皮張りは、樹脂の架橋反応等の硬化反応が一因であるが、樹脂を加熱しないように溶剤のみが吸収する波長の光を照射することにより、樹脂の硬化反応を抑制でき、皮張りを抑制することができる。また、溶剤のみが吸収する波長の光を照射することにより、溶剤を低温で効率よく乾燥させることができる。このため、従来のように、短時間で乾燥させる場合に乾燥温度を高温にする必要が無く、溶剤の沸騰、突沸現象で生じる発泡を抑制することができる（発泡のリスクが減る）ため、導体の外周に形成した皮膜の外観が良好になる。
【００２０】
例えば、エナメル線塗料（例えばポリイミド塗料）中の溶剤としてＮ,Ｎ−ジメチルアセトアミド（ＤＭＡｃ）を用いた場合、Ｎ,Ｎ−ジメチルアセトアミド（ＤＭＡｃ）は、４μｍ未満において波長２．３μｍ及び３．０μｍに吸収ピークを有しているため、２．３μｍ前後（２．３±０．２μｍ）又は３．０μｍ前後（３．０±０．２μｍ）にピーク波長を持つ光を照射することが好ましく、２．３μｍか３．０μｍにピーク波長を持つ光を照射することがより好ましく、かつそれら以外にピーク波長を持たない光を照射することがより好ましい。このとき、塗料中に溶けているポリアミック酸（硬化後にポリイミドとなる）には３．３μｍ以上にしか吸収が無いため、上記ピーク波長を持つ光を選ぶことにより、ポリアミック酸の閉環反応を抑制できるので、エナメル線塗料の表面を皮張りしにくくすることができる。
【００２１】
以下、具体例を挙げて説明する。
【００２２】
図３Ａは、図１の蒸発炉の１実施形態を示す概略図（導体進行方向に垂直な断面図）であり、図３Ｂは、図３Ａの蒸発炉（一部）を示す概略図（導体進行方向と平行な側面図）である。
【００２３】
蒸発炉の１実施形態である蒸発炉１５０には近赤外線ヒータ１５１及び集光板１５２が設置されており、蒸発炉１５０の炉開口部１５３を走行する導体１ないしエナメル線２に対し、近赤外線ヒータ１５１からの近赤外線を集光板１５２で集光して照射光１５１Ａを当てることができる。
【００２４】
また、図４Ａは、図１の蒸発炉の別の１実施形態を示す概略図（導体進行方向に垂直な断面図）であり、図４Ｂは、図４Ａの蒸発炉を示す概略図（導体進行方向と平行な断面図）である。
【００２５】
蒸発炉の別の１実施形態である蒸発炉２５０にはレーザ照射ユニット２５１が設置されており、蒸発炉２５０の炉開口部２５２を走行する導体１ないしエナメル線２に対し、レーザ照射ユニット２５１からのレーザ光（照射光２５１Ａ）を当てることができる。
【００２６】
エナメル線塗料中の溶剤が吸収する波長のうち４μｍ未満のピーク波長に合致する波長を照射する光源としては、上記の近赤外線ヒータや半導体レーザ光に限られない。例えば、ＬＥＤ（発光ダイオード）、高輝度放電ランプ、ＥＬ（エレクトロルミネセンス）ライトであってもよい。
【００２７】
近赤外線は、近赤外線ヒータ１５１のみならず、石英管とタングステンフィラメントで赤外線を発生し、冷却により遠赤外線領域をカットすることで近赤外線のみを照射することができる波長制御ヒータを用いて照射することもできる。
【００２８】
レーザ照射ユニット２５１としては、例えば半導体レーザ照射ユニットが好適である。
【００２９】
近赤外線ヒータ１５１やレーザ照射ユニット２５１は、導体の進行方向に対し垂直な方向に、複数個（例えば１２個）、配列されている。また、近赤外線ヒータ１５１は、導体進行方向に対し平行な方向に、走行する導体を挟むように互いに対向する位置（図３Ａ、図３Ｂでは走行する導体の上下）に１つずつ５０〜８００ｃｍの長さのものが設けられており、レーザ照射ユニット２５１は、導体の進行方向に対し平行な方向に、走行する導体を挟むように互いに対向する位置（図４Ａ、図４Ｂでは走行する導体の上下）にそれぞれ複数個（例えば２個）、配列されている。近赤外線ヒータ１５１の長さ・設置個数、及びレーザ照射ユニット２５１の設置個数は、適宜設定すればよく、これらに限定されるものではない。
【００３０】
焼付が終了したエナメル線２は、巻取機１７に巻き取られる。
【００３１】
本実施の形態において使用される導体１の素材は、銅、銅合金等、特に限定されることなく使用できる。また、導体１の形状としては、丸線、平角導体等が挙げられるが、特に平角導体の場合に従来方法に比べてメリットがある。
【００３２】
平角エナメル線に塗布すると従来の方法では、乾燥させる速度が遅く、短時間で乾燥させることができないことにより、塗膜（平角導体に塗布したエナメル線塗料）が乾燥する前に流れてしまう、特に平角導体の角部に塗布したエナメル線塗料が角部の周辺へと流れてしまうため、皮膜の付き回りが悪くなる。つまり、皮膜の厚さが均一にならなかった。これに対して、本発明の実施形態に係る方法によれば、短時間で（かつ好ましい実施形態では低温で）乾燥できるため、塗膜が流れるのを抑制した状態で乾燥させることができる。このため、皮膜の付き回りが悪くなるのを抑制することができる。このように、本発明の実施形態では、乾燥速度を速くすることができるため、塗膜が垂れにくくなり、良好な皮膜状態の太線や平角線が製造できるようになる。
【００３３】
本実施の形態において使用されるエナメル線塗料としては、エナメル線に使用可能なものであれば特に限定されることなく用いることができる。例えば、エナメル線塗料中の溶剤としては、Ｎ−メチル−２−ピロリドン(ＮＭＰ)、クレゾール、Ｎ,Ｎ−ジメチルアセトアミド（ＤＭＡｃ）、シクロヘキサノン等が挙げられる。また、エナメル線塗料中の樹脂としては、ポリアミドイミド、ポリイミド、ポリエステルイミド等が挙げられる。
【００３４】
〔エナメル線の製造装置〕
本発明の実施の形態に係るエナメル線の製造装置は、４μｍ未満にピーク波長を持つ光をエナメル線塗料が塗布された走行導体に照射する照射装置が設置された焼付炉を備えることを特徴とする。
【００３５】
エナメル線の製造装置の具体的な構成例は、図１〜４に示す通りであり、前述した焼付炉１０〜巻取機１７の通りである。
【００３６】
本実施形態においては、別々の蒸発炉１５と硬化炉１６からなる焼付炉１０とし、蒸発炉１５に上記照射装置を設けたが、蒸発炉１５と硬化炉１６とが一体となった焼付炉としてもよく、当該焼付炉の上流側（導体入口側）に上記照射装置を設ける構成としてもよい。硬化炉１６における硬化処理（熱風等）の影響を受けにくくする点においては、本実施形態のように蒸発炉１５と硬化炉１６とを別々にすることが好ましい。これにより、外観がより良好な皮膜を形成することができる。
【００３７】
また、本実施形態においては、焼付炉を横型炉としたが、前述の特許文献１に示されるような縦型炉としてもよい。
【００３８】
〔本発明の実施の形態の効果〕
本発明の実施の形態によれば、エナメル線塗料中の溶剤を短時間で蒸発させてエナメル線塗料を乾燥させても外観が良好な皮膜を形成することのできるエナメル線の製造方法及び製造装置を提供することができる。すなわち、熱風等を利用してエナメル線塗料を乾燥させる場合に比べ、短時間で溶剤を蒸発させてエナメル線塗料を乾燥できるため、エナメル線の製造速度がアップし、製造コストダウンが可能となる。また、焼付炉を短くできるため、製造装置の設置場所の省スペース化が可能となる。さらに、溶剤分子を振動させて溶剤を揮散させることにより溶剤を均一的に蒸発させてエナメル線塗料を乾燥させることを可能としたため、熱を利用する場合に比べて、発泡や皮張り等を抑制できる。
【００３９】
なお、本発明は、上記実施の形態に限定されず種々に変形実施が可能である。例えば、本発明の効果を奏する限りにおいて、蒸発炉１５において、熱風（好ましくは低温・低風速）を併用することもできる。
【符号の説明】
【００４０】
１：導体、２：エナメル線
１０：焼付炉、１１：プーリ、１２：焼鈍炉、１３：ターンプーリ
１４：塗料塗布部、１５：蒸発炉、１６：硬化炉、１７：巻取機
１５０：蒸発炉、１５１：近赤外線ヒータ、１５１Ａ：照射光
１５２：集光板、１５３：炉開口部
２５０：蒸発炉、２５１：レーザ照射ユニット、２５１Ａ：照射光
２５２：炉開口部
【図１】
0006269373.tif 000002
【図２】
0006269373.tif 000003
【図３Ａ】
0006269373.tif 000004
【図３Ｂ】
0006269373.tif 000005
【図４Ａ】
0006269373.tif 000006
【図４Ｂ】
0006269373.tif 000007